(57)【要約】【課題】旅行などの際に携帯する場合には、コンパクトに収納することができて可搬性に富み、しかも洗濯が容易で、低反発フォームの機能を維持できる低反発ポリウレタンフォーム製の枕を提供する。【解決手段】枕状をした収納容器１と、この収納容器１の内部に巻回して収納可能になっている軟質低反発ポリウレタンフォームシート体２とを備えて構成されていて、この軟質低反発ポリウレタンフォームシート体２が、洗濯時に速乾燥性を有する材料２ａ，２ｂから構成されている枕。【選択図】図１
2007117575.tif 000002
【特許請求の範囲】
【請求項１】
枕状をした収納容器と、この収納容器の内部に巻回して収納可能になっている軟質低反発ポリウレタンフォームシート体とを備えて構成されていて、この軟質低反発ポリウレタンフォームシート体が、洗濯時に速乾燥性を有する材料から構成されている枕。
【請求項２】
前記軟質低反発ポリウレタンフォームシート体が、平均気泡径が１００〜２０００μｍである軟質ポリウレタンフォームと、これを被覆する表面材とから構成されている請求項１に記載の枕。
【請求項３】
前記軟質ポリウレタンフォームは、通気度が２．５ｃｆｍ（６７．５Ｌ／ｍｉｎ）以上であり、厚さが５〜３０ｍｍである請求項２に記載の枕。
【請求項４】
前記表面材が、軟質ポリウレタンフォームの変形に追従する伸縮性を有し、吸水速乾性を有するポリエステル、ナイロン、レーヨン、綿の１種又は２種以上から構成されている請求項２又は３に記載の枕。
【発明の詳細な説明】
【技術分野】
【０００１】
本発明は枕に関し、詳しくは、軟質低反発ポリウレタンフォーム材料を有する枕に関する。
【背景技術】
【０００２】
そば殼枕、陶器枕、木製枕、箱枕などに代えて、最近、安眠性の高い枕として軟質低反発ポリウレタンフォーム（発泡体。以下、「低反発フォーム」ということがある）を用いた低反発ポリウレタンフォーム製枕が種々開発されている。この低反発フォーム製枕は、保温性を有すると共に、載置された頭部の重みを分散する機能を有し、就寝時に頸部のみに負担がかかり難くなるため、安眠性に優れる。
【０００３】
最近では、個人的な使用状態に合致すべく高さ調節を可能にすると共に、適度なクッション性が得られる枕などの提案がなされている（例えば、特許文献１）。
【０００４】
【特許文献１】特開２００４−８９５９５号公報
【発明の開示】
【発明が解決しようとする課題】
【０００５】
しかしながら、上記従来技術の枕を旅行などの際に携帯する場合には、枕自体が嵩高であるため、必ずしもコンパクトに収納し携帯することはできず、決して可搬性に優れているとはいえない。しかも、低反発フォーム製の枕は容易に洗濯することができない（洗濯機で丸洗いすると、内部に含んだ水分の乾燥に多大な時間を要する）という問題がある。
【０００６】
そこで、本発明の目的は、上記従来技術の有する問題点に鑑みて、旅行などの際に携帯する場合には、コンパクトに収納することができて可搬性に富み、しかも洗濯が容易で、低反発フォームの機能を維持できる軟質低反発ポリウレタンフォーム製の枕を提供することにある。
【課題を解決するための手段】
【０００７】
上記課題は、請求項記載の発明により達成される。すなわち、本発明に係る枕の特徴構成は、枕状をした収納容器と、この収納容器の内部に巻回して収納可能になっている軟質低反発ポリウレタンフォームシート体とを備えて構成されていて、この軟質低反発ポリウレタンフォームシート体が、洗濯時に速乾燥性を有する材料から構成されていることにある。
【０００８】
この構成によれば、軟質低反発ポリウレタンフォームシート体を枕状の収納容器に収容することにより、全体がコンパクトに収まり、旅行などで移動するに際してもバッグなどに容易に収納して持ち運ぶことができるので、可搬性に優れ、しかも速乾燥性を有する材料から構成されていることから、洗濯時には通常の衣類などと同様に丸洗いをしても、衣類同様な乾燥が進行するため、使用時に何ら支障が生じない。なお、本発明において、洗濯時に速燥性を有するとは、通常の衣類などと略同様な乾燥が可能であればよく、特別に早く乾燥する必要はない。
【０００９】
その結果、旅行などの際に携帯する場合には、コンパクトに収納することができて可搬性に富み、しかも洗濯が容易で、低反発フォームの機能を維持できる軟質低反発ポリウレタンフォーム製の枕を提供することができた。
【００１０】
前記軟質低反発ポリウレタンフォームシート体が、平均気泡径が１００〜２０００μｍである軟質ポリウレタンフォームと、これを被覆する表面材とから構成されていることが好ましい。
【００１１】
この構成によれば、使用時の感触がより良好とのみならず、通常の衣類やシーツ等の洗濯条件と同じ条件にて洗濯、乾燥が可能なウォッシャブル枕となる。軟質ポリウレタンフォームは、平均気泡径が２０００μｍを超えると安定して製造することが難しく、得られたフォームも引張り強度と破断伸び率が低いものであり、逆に平均気泡径が１００μｍ未満であると、平均気泡径が小さすぎて乾燥性が低下する。軟質ポリウレタンフォームの平均気泡径は２００〜１５００μｍであることがより好ましい。
【００１２】
前記軟質ポリウレタンフォームは、通気度が２．５ｃｆｍ（６７．５Ｌ／ｍｉｎ）以上であり、厚さが５〜３０ｍｍであることが好ましい。
【００１３】
この構成によれば、温度による触感の変化が少なく、通気性を阻害しないので快適となる。また、低反発の軟質ポリウレタンフオームの厚みがかかる範囲にあることから、通気性を確保しながら、体圧分散性を有する枕が得られる。
【００１４】
しかも、この枕は、より確実に通常の衣類やシーツの洗濯条件と同じ条件にて洗濯、乾燥が可能である。通気度が２．５ｃｆｍ［６７．５Ｌ／ｍｉｎ．］未満の場合には、気象条件によっては乾燥に時間がかかる場合がある。また、軟質ポリウレタンフォームの厚さが５ｍｍ未満の場合には、感触が低下する場合があり、３０ｍｍを超えると乾燥性が低下することがある。軟質ポリウレタンフォームの厚さは７〜２０ｍｍであることがより好ましい。通気度は、３ｃｆｍ（８１Ｌ／ｍｉｎ）以上，５ｃｆｍ（１３５Ｌ／ｍｉｎ）以下であることがより好ましい。
【００１５】
前記表面材が、軟質ポリウレタンフォームの変形に追従する伸縮性を有し、吸水速乾性を有するポリエステル、ナイロン、レーヨン、綿の１種又は２種以上から構成されていることが好ましい。
【００１６】
この構成によれば、枕としての使用に際して損傷を受け難く、しかも吸水速乾性を有するので、洗濯が容易となる。
【発明を実施するための最良の形態】
【００１７】
本発明の実施形態を、図面を参照して詳細に説明する。図１は、本実施形態に係る枕Ａを説明する斜視図を示す。
【００１８】
この枕Ａは、図１に示すように、枕状をした収納容器（以下、「枕状容器」ということがある）１と、この枕状容器１の内部に巻回して収納可能になっている低反発フォームシート体２とを備えて構成されていて、低反発フォームシート体２を図１に示すように巻回して、枕状容器１に収納すると、そのまま枕として使用可能になる。
【００１９】
枕状容器１は、ポリエチレンテレフタレート（ＰＥＴ）製で成形された底体と蓋体とが一辺において接続された一体形状をしていて、全体が略直方体状をしていると共に、その三方および残りの接続辺の一部に切り込みが形成されて開口可能にされている。そして、蓋体中央部が幾分窪んでいて、使用時に人体頭部を載置し易いようになっている。更に、枕状容器１の外周部には、枕状容器１の全体を覆うように、同様な三方開口部および接続辺の一部に切り込みを有する布製カバー３が被着されている。布製カバー３の三方開口部および接続辺の一部の切り込みには、ファスナーなどの開閉手段４が縫製されていて、開閉自在になる。なお、枕状容器１の材質としては、ポリエチレンテレフタレート（ＰＥＴ）製の他、ナイロン、ポリプロピレン、ポリエチレン製などを用いることができる。
【００２０】
枕状容器１は、真空成形その他の方法により製造可能であり、適度な柔軟性を有して、人体頭部を載置した時に硬すぎない程度の硬度を有しており、使用時に人体頭部を載置しても容易に型崩れしない保形性を有する。
【００２１】
低反発フォームシート体２は、引き延ばすと厚さ５〜３０ｍｍ程度の略長方形をした平面形状の低反発フォームシート２ａと、その表面を被覆して縫製されている吸水速乾性の布地２ｂ（表面材に相当）とを有して構成されている。このようにすると、洗濯する際において、布地中で低反発フォームシートがねじれたりし難くなって都合がよい。なお、低反発フォームシート体２の端部および巻回時に端部と接する箇所に面ファスナーを縫い付けて、面ファスナーにより巻回状態を保持できるようにしてもよい。
【００２２】
この低反発フォームシート２ａは、連続気泡を有していて、スラブフォームとして製造し、これを裁断してシート状とする。低反発フォームは、密度が３０〜８５ｋｇ／ｍ３であることが好ましい。低反発フォームの反発弾性率は、１５％以下であることが好ましく、１０％以下であることがより好ましい。低反発フォームの反発弾性率は、通常１％以上である。
【００２３】
低反発フォームとしては、公知の低反発の軟質ポリウレタンフォームを限定なく使用することができる。例えば、平均官能基数が２〜５で水酸基価２０〜６０ｍｇＫＯＨ／ｇのポリオール、平均官能基数が１．５〜４．５で水酸基価２００〜３００ｍｇＫＯＨ／ｇのポリオール、平均官能基数が２〜６で水酸基価８０〜１５０ｍｇＫＯＨ／ｇ、かつエチレンオキシドユニット含有率が５〜３０％のポリオールの３種のポリオールを特定比率で併用したポリウレタンフォーム（特開平９−１２４７６４号公報）、−７０℃〜−２０℃の範囲と０℃〜６０℃の範囲とに少なくとも１つのガラス転移点を有するポリウレタンフォーム（特開平１１−２８６５６６号公報）、芳香族カルボン酸エステル構造を２〜２０重量％含有するポリウレタンフォーム（特開２００２−４７３３０号公報）等が公知であり、いずれも使用可能である。
【００２４】
また、連続気泡を有する低反発フォームとしては、エチレンオキサイドとプロピレンオキサイドの共重合体ポリエーテルポリオール化合物であってエチレンオキサイドの含有率が２０〜９０重量％のポリオール化合物を使用して製造することができる。かかる構成であると、低反発であると共に良好な吸放湿性を有するため、優れた感触と快適性を有する枕が得られる。
【００２５】
この低反発フォームシートとしては、市販品を使用してもよく、例えば、高通気性・低反発であるソフラン＃ＬＲＢ７５Ｗ、ソフラン＃ＬＲＺＨ７５Ｗ（商品名。いずれも東洋ゴム工業社製）が、また吸放湿性・低反発であるソフラン＃ＬＲＣ７５（商品名。東洋ゴム工業社製）がある。
【００２６】
低反発フォームシート２ａを被覆する吸水速乾性の布地２ｂとしては、ポリエステル、ナイロン、レーヨン、綿などが好ましく、２種以上の繊維材料にて構成してもよく、いずれも洗濯が可能な材質より形成されている。特に、低反発フォームシート２ａの変形に追従する伸縮性を有するものであることが好ましい。
【００２７】
軟質ポリウレタンフォームは、平均気泡径が１００〜２０００μｍであることが好ましい。軟質ポリウレタンフォームの平均気泡径が２０００μｍを超えると安定して製造することが難しく、得られたフォームも引張り強度と破断伸び率が低く、逆に平均気泡径が１００μｍ未満であると、平均気泡径が小さすぎて乾燥性が低下する。軟質ポリウレタンフォームの平均気泡径は２００〜１５００μｍであることがより好ましい。
【００２８】
軟質ポリウレタンフォームは、通気度が２．５ｃｆｍ（６７．５Ｌ／ｍｉｎ）以上であり、厚さが５〜３０ｍｍであることが好ましい。通気度が２．５ｃｆｍ［６７．５Ｌ／ｍｉｎ．］未満の場合には、気象条件によっては乾燥に時間がかかる場合がある。軟質ポリウレタンフォームの厚さが５ｍｍ未満の場合には、感触が低下する場合があり、３０ｍｍを超えると乾燥性が低下することがある。軟質ポリウレタンフォームの厚さは７〜２０ｍｍであることがより好ましい。通気度は、３ｃｆｍ（８１Ｌ／ｍｉｎ）以上，５ｃｆｍ（１３５Ｌ／ｍｉｎ）以下であることがより好ましい。
【００２９】
上記のポリオール化合物においては、エチレンオキサイド含有率が多すぎるとフォームの強度や圧縮永久歪が低下し、少なすぎると吸放湿性能が十分ではなくなる。ポリオール化合物のエチレンオキサイド含有率は、３０〜８５重量％であることがより好ましく、５０〜８０重量％であることがさらに好ましい。
【００３０】
ポリイソシアネート化合物としては、軟質ポリウレタンフォームの製造に通常使用される、イソシアネート基を２個以上有する芳香族系、脂環族系、脂肪族系の各種のポリイソシアネート化合物、さらにはこれらポリイソシアネート化合物を変性して得られる変性ポリイソシアネート化合物を使用できる。また、ポリイソシアネート化合物は２種以上を併用してもよい。
【００３１】
上記のポリイソシアネート化合物の具体例としては、トルエンジイソシアネート（ＴＤＩ）、ジフェニルメタンジイソシアネート（ＭＤＩ）（精製ジフェニルメタンジイソシアネート（ｐ−ＭＤＩ）やクルードＭＤＩ（ｃ−ＭＤＩ）がある）、キシリレンジイソシアネート、イソホロンジイソシアネート、ヘキサメチレンジイソシアネートがあげられ、その変性物としては、ポリイソシアネート化合物のプレポリマー型変性体、イソシアヌレート型変性体、ウレア型変性体、カルボジイミド型変性体などがあげられる。これらのなかでも、トルエンジイソシアネート、ジフェニルメタンジイソシアネートが、反応性が高いこと、低コストであること等の理由で好ましい。トルエンジイソシアネートは、２，４−置換体と２，６−置換体とがあるが、これらの混合物の使用が好ましく、２，４−置換体／２，６−置換体混合比が９０／１０（ＴＤＩ−９０）〜６０／４０（ＴＤＩ−６０）の混合物の使用が好適である。ポリオール組成物とポリイソシアネート化合物との反応におけるＮＣＯ／ＯＨ当量比は、０．７〜１．２であることが好ましい。
【００３２】
本実施形態の枕に用いる、連続気泡を有する低反発フォームの製造においては、公知の触媒、発泡剤、整泡剤、着色剤、酸化防止剤などの添加剤を使用する。発泡剤としては、公知の発泡剤を使用することができるが、水、メチレンクロライド等が例示され、特に水または水とメチレンクロライドを併用した発泡剤を使用することが好ましい。
【００３３】
通気度、平均気泡径は、公知の方法により制御可能であり、例えば発泡剤の種類、添加量、整泡剤の種類や添加量の調整により制御することができる。
【００３４】
低反発フォームシート体２は、巻回状態から開き状態にすることにより、クッションとしても利用可能である。
【実施例】
【００３５】
以下に、具体例について説明する。
【００３６】
＜評価方法＞
（反発弾性）
軟質ポリウレタンフォームの反発弾性率はＪＩＳ  Ｋ  ６４００に準拠して測定した。
【００３７】
（通気度）
軟質ポリウレタンフォームの通気度はＡＳＴＭ  Ｄ−１５６４（ＤＯＷ法）に準拠して測定した。すなわち、縦５０ｍｍ、横５０ｍｍ、厚さ２５ｍｍの軟質ポリウレタンフォームシートサンプルについて、ＦＬＵＩＤ  ＤＡＴＡ社製の測定器を用いて通気度（ｃｆｍ）を計測した。
【００３８】
（洗濯乾燥性評価）
市販の洗濯機を使用し、衣類、シーツと同条件で洗濯と脱水を行い、同時に物干し竿に吊り下げて乾燥を行った。
【００３９】
以上の評価方法を用いて、下記製造方法により製造した枕を評価した。まず、軟質ポリウレタンフォーム層を構成する市販の軟質ポリウレタンフォームシートとして、厚さ１０ｍｍのソフラン＃ＬＲＺＨ７５Ｗ（東洋ゴム工業社製）を使用した。この軟質ポリウレタンフォームは、密度が７５ｋｇ／ｍ３であり、反発弾性率は５％、通気度は４．０ｃｆｍ、平均気泡径は５００μｍであった。この軟質ポリウレタンフォームシートから縦６３ｃｍ、横４３ｃｍのシートを２枚切り出した。この軟質ポリウレタンフォームをポリエステル繊維製の表皮材にて被覆し、枕を得た。得られた枕は、中央部の高さが１０ｃｍであった。この枕の感触は良好であり、また洗濯性も良好であって、通常の衣類やシーツなどの乾燥条件で同時に乾燥が完了した。
【００４０】
〔別実施の形態〕
（１）上記実施形態では、枕として使用する際に、枕状容器１の開口部をファスナーにより全て閉鎖する例を示したが、開口部の一辺の内、巻回して収納している低反発フォームシート体２の端部を引き出し可能なスリットを設けた構成としてもよい。
（２）上記実施形態では、枕状容器１と低反発フォームシート体２とを別体とした例を示したが、枕状容器１の内周面と低反発フォームシート体２の外周面とに面ファスナーなどを取り付けておき、常時は、両者が一体的に接続されていてもよい。そして、洗濯などの必要性が生じた場合に、低反発フォームシート体２を、枕状容器１から面ファスナーによる接続を解除することにより、取り出すようにする。
【図面の簡単な説明】
【００４１】
【図１】本発明の一実施形態に係る枕の分解斜視図
【符号の説明】
【００４２】
１        収納容器
２        軟質低反発ポリウレタンフォームシート体
２ａ      軟質低反発ポリウレタンフォーム
２ｂ      表面材
【図１】
2007117575.tif 000003